(57)【要約】【課題】Ｃｒ拡散防止効果の向上と燃料電池セル間の電気的接続信頼性を向上できる燃料電池用集電部材、セルスタック、及び燃料電池を提供する。【解決手段】複数の燃料電池セル１間を、集電部材２０を介装して電気的に接続してなるセルスタックであって、集電部材２０が、Ｃｒを含有する集電基材２０１の表面を酸化物からなる緻密なＣｒ拡散防止層２０２ａで被覆し、Ｃｒ拡散防止層２０２ａの表面に、外面に凹凸を有する酸化物からなる表面凹凸層２０２ｂが形成されている。【選択図】図７
2008034203.tif 000002
【特許請求の範囲】
【請求項１】
Ｃｒを含有する合金の表面を酸化物からなる緻密なＣｒ拡散防止層で被覆し、該Ｃｒ拡散防止層の表面に、外面に凹凸を有する酸化物からなる表面凹凸層を設けてなることを特徴とする燃料電池用集電部材。
【請求項２】
前記表面凹凸層は、燃料電池セルと接合される前記Ｃｒ拡散防止層の表面にのみ設けられていることを特徴とする請求項１に記載の燃料電池用集電部材。
【請求項３】
前記Ｃｒ拡散防止層は、Ｚｎを含有する酸化物からなることを特徴とする請求項１または請求項２に記載の燃料電池用集電部材。
【請求項４】
複数の燃料電池セルの間に、請求項１乃至請求項３のうちいずれかに記載の燃料電池用集電部材を介装してなる燃料電池セルスタックであって、前記燃料電池セルと前記燃料電池用集電部材とが導電性接着材により接合されていることを特徴とする燃料電池セルスタック。
【請求項５】
請求項４に記載の燃料電池セルスタックを収納容器に収納してなることを特徴とする燃料電池。
【発明の詳細な説明】
【技術分野】
【０００１】
本発明は、Ｃｒを含有する合金の表面をＣｒ拡散防止層により被覆してなる燃料電池用集電部材および燃料電池セルスタック、ならびに燃料電池に関する。
【背景技術】
【０００２】
次世代エネルギーとして、近年、例えば、燃料電池セルのスタックを収納容器に収容した燃料電池が種々提案されている。固体電解質形燃料電池は、複数の燃料電池セルを電気的に接続した燃料電池セルスタックを収納容器に収容して構成され、燃料電池セルの燃料極側に燃料ガス（水素）を流し、空気極（酸素極ともいう）側に空気（酸素）を流して６００〜９００℃の高温で発電する。燃料電池セル間を電気的に接続するためには、従来からフェルト状や板状の燃料電池用集電部材（以下、特に断らない限り集電部材ともいう）が用いられている。
【０００３】
このような集電部材としては導電率の高い合金が採用され、さらに高温下で使用されることから、耐熱合金が望ましく採用され、このような導電率の高い耐熱合金として、Ｃｒを１０〜３０質量％含有する合金が一般的に用いられる。しかしながら、Ｃｒを含有する合金からなる集電部材を燃料電池セル間に介装し、複数の燃料電池セルを電気的に接続した場合、燃料電池を長期間発電させると、集電部材中のＣｒが集電部材の外部に拡散してしまい、拡散したＣｒは空気極と固体電解質との界面に達し、活性を劣化させてしまう。この現象は、いわゆるＣｒ被毒といわれ、燃料電池セルの発電能力の低下をまねくこととなる。
【０００４】
このようなＣｒ被毒を防止するため、従来、Ｃｒを含有する合金の表面をＭｎ、Ｆｅ、Ｃｏ、Ｎｉで被覆することが行われている（特許文献１参照）。
【特許文献１】特表平１１−５０１７６４号公報
【発明の開示】
【発明が解決しようとする課題】
【０００５】
しかしながら、Ｃｒの拡散を防止するため、上記特許文献１に記載されているようにＣｒ含有合金の表面をＭｎ、Ｆｅ、Ｃｏ、Ｎｉで隙間なく被覆して集電部材を構成した場合、Ｃｒ含有合金中のＣｒが外部に拡散することをある程度抑制することができるものの、これらの被覆層はＣｒの外部への拡散を防止すべく、緻密層として形成されるため、その表面は通常平滑なものとなっていた。
【０００６】
したがって、このような集電部材を燃料電池セル間に配置し、集電部材と燃料電池セルとを導電性接着材により接合した場合、被覆層（緻密層）の表面が平滑となっているため、被覆層と導電性接着材との接合強度が弱く、集電部材と燃料電池セルとが剥離し、燃料電池セル間の電気的接続ができなくなるおそれがあった。
【０００７】
それゆえ、本発明は、Ｃｒ拡散防止効果を有し、かつ燃料電池セル間の電気的接続信頼性を向上できる燃料電池用集電部材、燃料電池セルスタック、および燃料電池を提供することを目的とする。
【課題を解決するための手段】
【０００８】
本発明の燃料電池用集電部材は、Ｃｒを含有する合金の表面に酸化物からなる緻密なＣｒ拡散防止層を被覆し、該Ｃｒ拡散防止層の表面に、外面に凹凸を有する酸化物からなる表面凹凸層を設けてなることを特徴とする。
【０００９】
本発明においては、集電部材を構成する合金の表面を、酸化物からなる緻密なＣｒ拡散防止層により覆うことで、例えば、集電部材を構成する合金の表面と酸化物からなるＣｒ拡散防止層との界面に熱処理により反応層を形成でき、合金の表面とＣｒ拡散防止層とが強固に接続されるとともに、緻密なＣｒ拡散防止層により、Ｃｒの拡散を防止することができる。
【００１０】
さらに酸化物からなるＣｒ拡散防止層の表面には、外面に凹凸を有する酸化物からなる表面凹凸層が形成されている。
【００１１】
集電部材と燃料電池セルは、例えば導電性セラミック等の導電性接着材を介して接合される。しかしながら、酸化物からなる緻密なＣｒ拡散防止層は、その表面が通常平滑となるため、集電部材を構成する合金の表面を被覆した緻密なＣｒ拡散防止層と、導電性セラミック等の導電性接着材との接合強度が弱く、集電部材と燃料電池セルとの間で剥離が生じる場合がある。
【００１２】
本発明においては、酸化物からなる緻密なＣｒ拡散防止層の表面に、外面に凹凸を有する酸化物からなる表面凹凸層を形成することにより、例えば、熱処理によりＣｒ拡散防止層と表面凹凸層が反応して強固に接合できる。さらに導電性セラミック等の導電性接着材は、表面凹凸層の凹凸に入り込むことにより接合される。したがって、表面凹凸層に導電性セラミック等の導電性接着材が、アンカー効果により強固に接合し、集電部材と燃料電池セルとを強固に接合でき、集電部材と燃料電池セルとの剥離をより有効に防止することができる。
【００１３】
また表面凹凸層と導電性セラミック等の導電性接着材との接触面積が増加することから、表面凹凸層と導電性セラミック等の導電性接着材の導電性が高くなり、燃料電池セルと集電部材との導電性を高めることができると考えられる。
【００１４】
本発明の燃料電池用集電部材は、前記表面凹凸層は、燃料電池セルと接合される前記Ｃｒ拡散防止層の表面にのみ設けられていることが好ましい。
【００１５】
本発明においては、燃料電池セルと接合されるＣｒ拡散防止層の表面にのみ表面凹凸層を設け、燃料電池と接合されない領域はＣｒ拡散防止層の表面に表面凹凸層を形成しなくてよいため、例えば、板状の集電部材の片側面だけに表面凹凸層を形成すればよいこととなる。それゆえ、集電部材の製造工程を一部省略でき、本発明の燃料電池用集電部材の製造が容易となるとともに、接着材料を低減できることから、製造にかかるコストを低減することができる。
【００１６】
また、本発明の燃料電池用集電部材は、前記Ｃｒ拡散防止層は、Ｚｎを含有する酸化物からなることが好ましい。
【００１７】
本発明の燃料電池用集電部材は、Ｃｒを含有する合金の表面に、例えばＺｎを含有するスラリーを塗布し、熱処理することにより、酸化物からなるＣｒ拡散防止層が形成される。それにより、合金からのＣｒの拡散が抑制され、いわゆるＣｒ被毒を抑制できる。その理由は明確ではないが、熱力学的な安定性により合金の表面層にＣｒが固溶しにくいためと考えられる。
【００１８】
本発明の燃料電池セルスタックは、複数の燃料電池セル間に、請求項１乃至請求項３のうちいずれかに記載の燃料電池用集電部材を介装してなる燃料電池セルスタックであって、前記燃料電池セルと前記燃料電池用集電部材とが導電性接着材により接合されていることを特徴とする。
【００１９】
このような構成を有する燃料電池セルスタックは、複数の燃料電池セル間に、Ｃｒ拡散防止層を被覆した燃料電池用集電部材を介装してなることから、燃料電池セルのＣｒ拡散を防止できる。それゆえ、燃料電池セルの発電能力の低下を有効に防止できることから、電圧低下の少ない長期信頼性に優れた燃料電池セルスタックとすることができる。
【００２０】
また、Ｃｒ拡散防止層の表面に、外面に凹凸を有する酸化物からなる表面凹凸層が形成されているため、導電性セラミック等の導電性接着材が表面凹凸層の凹凸に入り込むことにより、燃料電池セルと集電部材がアンカー効果により強固に接続でき、燃料電池セルと集電部材の剥離をより有効に防止した燃料電池セルスタックを提供することができる。
【００２１】
本発明の燃料電池は、上記燃料電池セルスタックを収納容器に収納してなることを特徴とする。
【００２２】
それゆえ、燃料電池用集電部材と燃料電池セルとを強固に接続でき、これらの間の電気的接続信頼性を向上でき、電圧低下を低減し、長期信頼性を向上した燃料電池を提供することができる。
【発明の効果】
【００２３】
本発明の燃料電池用集電部材は、Ｃｒを含有する合金の表面を酸化物からなる緻密なＣｒ拡散防止層で被覆し、該Ｃｒ拡散防止層の表面に、外面に凹凸を有する酸化物からなる表面凹凸層を設けてなることから、Ｃｒの拡散を防止でき、さらに燃料電池セルとの接合を強固なものとすることができる。
【００２４】
さらに、本発明の燃料電池セルスタックは、複数の燃料電池セル間に本発明の燃料電池用集電部材を介装し、導電性接着剤で接合してなることから、燃料電池用集電部材と燃料電池セルとの接合を強固とでき、電圧低下を低減し、電気的接続信頼性を向上することができる。
【００２５】
さらには、上記燃料電池セルスタックを収納容器に収納されてなる燃料電池を提供することができる。
【発明を実施するための最良の形態】
【００２６】
図１は本発明の燃料電池用集電部材の一実施例を示す斜視図であり、図２及び図３は図１に示す燃料電池用集電部材２０のＣｒ拡散防止層２０２ａおよび表面凹凸層２０２ｂの
被覆状態を示す説明図である。図２は図１に示すＡ−Ａ線断面図であり、図３は図１に示すＢ−Ｂ線断面図である。燃料電池用集電部材２０は、図１に示すように、例えば耐熱性合金の板を櫛刃状に加工し、隣り合う刃を交互に反対側に折り曲げて構成される。
【００２７】
この集電部材２０は、Ｃｒを含有する合金からなる耐熱性合金部材（以下、集電基材という。）２０１の表面に、酸化物（例えばセラミックス等、以下同じ）からなる緻密なＣｒ拡散防止層２０２ａが被覆されており、さらにその表面に、外面に凹凸を有する酸化物（例えば、導電性を有するセラミックス等、以下同じ）からなる表面凹凸層２０２ｂが形成されている。ここで、本発明においては、Ｃｒ拡散防止層２０２ａは、集電基材２０１の全周面を隙間なく被覆している。なお、本発明の燃料電池用集電部材２０は、図１に示すような形状のものに限定されるものではなく、例えば、円筒状、メッシュ状のものであってもよい。
【００２８】
ここで集電基材２０１の材料としては、導電性および耐熱性の高いＣｒを１０〜３０質量％含有する合金、例えばＦｅ−Ｃｒ系合金、Ｎｉ−Ｃｒ系合金等を用いることができる。
【００２９】
そして、この集電基材２０１の表面に、酸化物からなる緻密なＣｒ拡散防止層２０２ａを被覆し、さらにＣｒ拡散防止層２０２ａの表面に、外面に凹凸を有する酸化物からなる表面凹凸層２０２ｂを形成して、本発明の燃料電池用集電部材２０が形成される。
【００３０】
なお、酸化物としては、例えば、Ｚｎ、Ｍｎ、Ｆｅ、Ｃｏ、Ｎｉ等の金属酸化物等を適宜選択して用いることができる。
【００３１】
ここで、酸化物からなる緻密なＣｒ拡散防止層２０２ａは、Ｃｒの拡散を防止する点から、その緻密度が、相対密度が９３％以上、特には９５％以上であるのが好ましい。
【００３２】
また、表面凹凸層２０２ｂは、その最表面（導電性接着剤との接合面）の表面粗さが、表面粗さ計にて測定して、Ｒｍａｘが５〜５０μｍとなるよう設定するのが好ましく、さらには５〜１５μｍとするのが好ましい。
【００３３】
Ｃｒ拡散防止層２０２ａは、集電基材２０１に含有されるＣｒが拡散することを有効に防止するため、集電基材２０１の全周面を覆うように緻密な層として形成される。ここで、例えば、スピネル構造、コランダム構造、ウルツ鉱構造および岩塩構造のうち少なくとも１種、またはこれらと類似の構造を持つ金属酸化物を用いることにより、緻密なＣｒ拡散防止層２０２ａを形成することができる。さらに、Ｃｒ拡散防止層２０２ａは、緻密な層として形成されるため、集電基材２０１からのＣｒ拡散を有効に防止でき、燃料電池セルの発電能力の低下を有効に防止することができる。
【００３４】
またＣｒ拡散防止層２０２ａの表面には、外面に凹凸を有する酸化物からなる表面凹凸層２０２ｂが形成される。なお、図２および図３は、それぞれ表面凹凸層２０２ｂが、Ｃｒ拡散防止層２０２ａの全周面に形成されたものを示す。
【００３５】
ここで、集電部材２０は、導電性セラミック等の導電性接着材を介して燃料電池セルと接合される。しかしながら、上述したように集電基材２０１の表面には、緻密な酸化物からなるＣｒ拡散防止層２０２ａが形成されている。ここで、酸化物からなるＣｒ拡散防止層２０２ａは、その表面が必然的に平滑となるため、導電性セラミック等の接着材との接合を強固とすることが困難となる。したがって、緻密な酸化物からなるＣｒ拡散防止層２０２ａと多孔質の導電性セラミック等の接着材とを接合した場合は、それらの接合強度が弱く、集電部材２０と燃料電池セルとが剥離する場合があった。
【００３６】
本発明においては、酸化物からなるＣｒ拡散防止層２０２ａの表面に、外面に凹凸を有する酸化物からなる表面凹凸層２０２ｂを形成したことから、Ｃｒ拡散防止層２０２ａに表面凹凸層２０２ｂが反応して強固に接合できるとともに、燃料電池セルとの接合に用いる多孔質の導電性セラミック等の接着材が、表面凹凸層２０２ｂの凹凸に入り込むことにより、アンカー効果により表面凹凸層２０２ｂと導電性セラミック等の接着材とが強固に接合される。
【００３７】
したがって、本発明の集電部材２０によれば、集電部材２０と燃料電池セルとを強固に接合でき、集電部材２０と燃料電池セルとの剥離をより有効に防止することができる。
【００３８】
また表面凹凸層２０２ｂと導電性セラミック等の導電性接着材との接触面積が増加することから、表面凹凸層２０２ｂと導電性セラミック等の導電性接着材の導電性が高くなり、燃料電池セルと集電部材２０との導電性を高めることができると考えられる。
【００３９】
図４および図５は、本発明の燃料電池用集電部材２０の他の実施形態を示し、図４および図５においては、燃料電池セルと接合されるＣｒ拡散防止層２０２ａの表面にのみ表面凹凸層２０２ｂが設けられている。
【００４０】
燃料電池用集電部材２０に含有されるＣｒの拡散は確実に防止する必要があるため、Ｃｒ拡散防止層２０２ａは、集電基材２０１の全面を覆うように形成する必要がある。しかしながら、表面凹凸層２０２ｂは、燃料電池セルとの接合を強固にするものであるため、燃料電池セルと接合されるＣｒ拡散防止層２０２ａの表面に設けられていればよく、その場合にあっては、本発明の燃料電池用集電部材２０の製造工程の一部を省略することができるとともに、燃料電池セルと接合されない面には、表面凹凸層２０２ｂを形成しなくてよいことから、コスト低減にもつながる。
【００４１】
なお、本実施形態においては、燃料電池セルと接合されるＣｒ拡散防止層２０２ａの表面にのみ表面凹凸層２０２ｂを設けることとしたが、例えば、集電部材２０が図１に示すような櫛刃状である場合に、燃料電池セルに接合される集電部材２０の片側面（接合面）にのみ表面凹凸層２０２ｂを形成してもよい。これにより、集電部材２０の片側面が表面凹凸層２０２ｂを有することから、複雑なマスキング工程をすることなく、表面凹凸層２０２ｂの製造ができるため、表面凹凸層２０２ｂの製造工程を簡易化することができる。さらには、燃料電池セルに接合される集電部材２０の片側面全体に表面凹凸層２０２ｂが形成されていることから、燃料電池セルとの接合時に、位置ずれ等を生じても、燃料電池セルと集電部材２０とが強固に接合できる。
【００４２】
そしてまた、表面凹凸層２０２ｂは、外面に凹凸を有する酸化物から形成されているため、燃料電池セルとの接合に用いる導電性セラミック等の接着材が、表面凹凸層２０２ｂの凹凸に入り込むことにより、アンカー効果により強固に接合される。
【００４３】
したがって、集電部材２０と燃料電池セルとを強固に接合できることから、集電部材２０と燃料電池セルとの剥離をより有効に防止することができる。
【００４４】
また、Ｃｒ拡散防止層２０２ａは、Ｚｎを含有する酸化物からなることが好ましい。
【００４５】
上述したように、Ｃｒ拡散防止層２０２ａは、集電基材２０１に含有されるＣｒが拡散することを有効に防止するため、例えば、スピネル構造を有する金属酸化物により形成される。ここで、Ｃｒの拡散を防止する上で、Ｃｒ拡散防止層２０２ａは、特に、Ｚｎ系スピネルからなるものであるのが好ましく、例えばＺｎ−Ｍｎ系スピネルからなるのがより好ましい。Ｚｎ−Ｍｎ系スピネルにおいては、Ｆｅ、Ｃｒ等の元素を含有してもよい。具体的には、Ｚｎ−Ｍｎ系スピネル、例えば、（Ｚｎ，Ｍｎ）Ｍｎ２Ｏ４からなる、ＺｎとＭｎを含む金属酸化物は、Ｃｒを固溶しにくいために、Ｃｒの拡散を抑制する効果を有している。
【００４６】
なお、本発明においては、例えば集電部材２０にＭｎが含有されている場合には、酸化物からなるＣｒ拡散防止層２０２ａを設ける際、図７に示すようにＣｒ拡散防止層２０２ａの表面凹凸層２０２ｂ側表面に、例えばＺｎを含有する導電層２０３を設けることもできる。この場合において、導電層はＺｎＯを含有するものであり、純粋なＺｎＯは絶縁体であるが、Ｚｎ１＋δＯは陽イオン過剰型のｎ型半導体となり、価数の高い不純物元素を添加することによっても、ｎ型の不純物半導体となる。ここで、ＺｎＯ中のＺｎは、＋２価のイオンとなっているため、＋３価以上のイオンとなる金属元素を固溶させることによって導電性が付与される。＋３価以上のイオンとなる金属元素としては、特にＡｌ、Ｆｅが望ましい。Ａｌ、Ｆｅを固溶させた酸化亜鉛からなる導電層は、大気中、発電温度近傍５５０℃〜９００℃で、１Ｓ・ｃｍ−１以上の導電率を有することが好ましい。
【００４７】
Ｃｒ拡散防止層２０２ａは５μｍ以下、特には３μｍ以下であれば、ある程度絶縁性であっても集電部材２０としての導電性に影響を与えることがない。また、導電層２０３をＣｒ拡散防止層２０２ａの表面に設ける場合には、集電基材２０１の耐用時間にもよるが、Ｃｒ拡散防止層２０２ａとあわせて、１０〜１００μｍが好ましく、１０〜５０μｍとなるように形成するのが好ましい。厚さを１０μｍ以上とすることにより、エアーの巻き込みなどによる空隙発生を防止できる。また、厚さを５０μｍ以下とすることにより、集電基材２０１との熱膨張差による内部応力を最小限に抑制できると共に、導電性の低下を抑制し、形成を容易にすることができる。
【００４８】
本発明のＣｒ拡散防止層２０２ａは、例えば、スプレーにて形成する場合は、ＺｎまたはＺｎＯを含有するスラリーを、スプレーし、熱処理することにより形成することができる。また、浸漬塗布法（ディッピング）による場合は、ＺｎまたはＺｎＯを含有するペースト中に集電基材２０１を浸漬し、熱処理により、或いは発電時の加熱により形成することができる。
【００４９】
図６は、Ｃｒ拡散防止層２０２ａおよび表面凹凸層２０２ｂをスプレーにて形成し、Ｃｒ拡散防止層２０２ａの表面凹凸層２０２ｂ側表面に、Ｚｎを含有する導電層２０３を設けた燃料電池用集電部材２０の断面を模式的にあらわしたものである。
【００５０】
ここで、本発明のＣｒ拡散防止層２０２ａを、スプレーにて作製する場合は、以下のようにして作製することができる。
【００５１】
即ち、例えば、ＺｎまたはＺｎＯと、Ｆｅ２Ｏ３またはＡｌ２Ｏ３、溶剤、結合バインダー、分散剤等を所定の割合で混合し、スラリーを作製する。この際、溶剤は、例えばトルエン等の即乾性の有機溶剤を用いるのが好ましく、結合バインダーは、５００℃以下の熱処理温度で、熱分解する必要があることから、例えば、アクリル系樹脂を用いるのが好ましい。
【００５２】
続いて、作製したスラリーをスプレーにより、Ｍｎ、Ｃｒを含有する集電基材の表面に噴霧する。ここで用いるスプレーノズルとしては、集電基材２０１の表面に微細な液滴が形成できるものであれば特に限定はないが、例えば、圧縮空気と混合して噴霧する２流体式のノズルや、２ＭＰａ以上の高圧を利用した１流体式のノズルが好ましい。
【００５３】
そして、集電基材２０１の表面に均一に塗膜を形成するため、集電基材２０１およびノズルを適度に搖動させ、所定の時間スプレーすることにより、スラリーの塗布を完了する。この際、スプレーに充填されたスラリーを集電基材２０１に噴霧するが、集電基材２０１の表面にムラ無く均一な塗布膜を形成するため、出来るだけ、スプレーより噴霧される液滴が、微細な液滴となるよう、スプレー圧力を高圧として噴霧することが好ましい。この方法により、Ｃｒ拡散防止層２０２ａとなる層が形成される。
【００５４】
このようにして形成されるＣｒ拡散防止層２０２ａは、集電基材２０１中に含有されるＭｎと、Ｃｒ拡散防止層２０２ａを作製するためのスラリー中に含まれるＺｎとが反応して、Ｚｎ−Ｍｎ系スピネルとして形成されるため、集電基材２０１に含有されるＣｒの拡散を有効に防止することができる。
【００５５】
また、あわせて、Ｃｒ拡散防止層２０２ａの表面凹凸層２０２ｂ側表面に、Ｚｎを含有する導電層２０３を設けることができる。
【００５６】
導電層２０３を設けるにあたっては、集電基材２０１に塗布するＺｎの量を、集電基材２０１に含有されるＭｎの量よりも多くなるように調整して、集電基材２０１に塗布することにより、Ｚｎ−Ｍｎ系スピネルからなるＣｒ拡散防止層２０２ａの表面凹凸層２０２ｂ側表層に、Ｚｎを含有する導電層２０３を設けることができる。
【００５７】
したがって、例えば、Ｃｒ拡散防止層２０２ａをスプレー法にて作製する場合は、そのスプレー量を増加する、またはスラリーに含有するＺｎの量を増加することにより、Ｃｒ拡散防止層２０２ａを作製すると同時に導電層２０３を形成することができる。
【００５８】
なお、導電層２０３の導電性をより高めるために、Ｃｒ拡散防止層２０２ａを作製するためのスラリー中にＦｅやＡｌといった導電性を有する成分を含有させることもでき、多くの場合その方がより好ましい。
【００５９】
続いて、表面凹凸層２０２ｂを作製するにあたっては、Ｃｒ拡散防止層２０２ａを形成した際に使用したスラリーを、同様にスプレーに充填して噴霧するが、その際、スプレーより噴霧される液滴が、比較的大きくなるようスプレー圧力を調節して噴霧することが好ましい。この方法により、表面凹凸層２０２ｂとなる層が形成される。
【００６０】
なお、図４および図５に示したように、表面凹凸層２０２ｂを燃料電池セル１と接合されるＣｒ拡散防止層の表面に設ける場合にあっては、例えば、Ｃｒ拡散防止層２０２ａの燃料電池セル１と接合する部分以外に、板状の部材等を用いてマスキングする。その後、所定の時間スプレーにて噴霧することにより、燃料電池セル１と接合されるＣｒ拡散防止層の表面にのみ、表面凹凸層２０２ｂを形成することができる。なお、この場合、マスキングに用いた板状の部材等に付着したスラリーを回収して、再使用することができる。この場合においては、スラリーの使用量を減量することができ、コスト低減を図ることができる。
【００６１】
そして、上記のように塗布した後、例えば、温度１００℃で１時間溶剤を乾燥し、温度８００℃〜１１００℃の温度で２時間、炉内で熱処理を行うことで、集電基材２０１の表面に、図６に示したように、Ｚｎ−Ｍｎ系スピネルからなるＣｒ拡散防止層２０２ａを形成し、その表面に外面に凹凸を有する酸化物からなる表面凹凸層２０２ｂが形成し、Ｃｒ拡散防止層２０２ａの表面凹凸層２０２ｂ側表面に、Ｚｎを含有する導電層２０３が形成される。
【００６２】
一方、Ｃｒ拡散防止層２０１ａを、浸漬塗布法（ディッピング）にて作製する場合には、以下の方法により作製することができる。
【００６３】
上記したＣｒ拡散防止層２０２ａをスプレー法にて作製した場合と同様の成分を含むスラリー中に集電基材２０１を浸漬し、それを引き上げた後、乾燥固化させ、集電材表面にＣｒ拡散防止層２０２ａとなる塗膜を形成する。
【００６４】
この場合において、導電層２０３を形成するにあたっては、重ね塗り、あるいはスラリーの固形分比率を上げることにより、Ｃｒ拡散防止層２０２ａを作製すると同時に導電層２０３を形成することができる。
【００６５】
その後、上述したスプレー法を用いて表面凹凸層２０２ｂを作製する。
【００６６】
この後、例えば、温度８００℃〜１１００℃の温度で２時間、炉内で熱処理を行うことで、集電基材２０１の表面に、Ｚｎ−Ｍｎ系スピネルからなるＣｒ拡散防止層２０２ａおよびその表面に外面に凹凸を有する酸化物からなる表面凹凸層２０２ｂが形成される。
【００６７】
これらの作製方法によれば、Ｃｒを含有する合金の表面に酸化物からなる緻密なＣｒ拡散防止層が被覆され、Ｃｒ拡散防止層の表面に、外面に凹凸を有する酸化物からなる表面凹凸層が形成され、さらにＣｒ拡散防止層２０２ａの表面凹凸層２０２ｂ側表面に、Ｚｎを含有する導電層２０３が形成された燃料電池用集電部材を作製することができる。
【００６８】
図７は、Ｍｎを含有しない集電基材２０１を用いて、Ｃｒ拡散防止層２０２ａおよび表面凹凸層２０２ｂをスプレーにて形成した場合の本発明の燃料電池用集電部材２０の断面を模式的にあらわしたものである。
【００６９】
Ｍｎを含有しない集電基材２０１を用いる場合は、Ｃｒ拡散防止層２０２ａのスラリーとして、上述したスラリーにＭｎを含有するものを用いればよい。なお、その際、Ｚｎ−Ｍｎ系スピネルを効率よく作製するために、ＺｎとＭｎの量が同じモル数となるようにスラリーを作製することが好ましい。
【００７０】
この場合において、ＺｎとＭｎの量を同じモル数となるようにしてスラリーを作製していることから、導電層２０３が形成されないこととなる。
【００７１】
したがって、この場合において導電層２０３を設ける必要がある場合には、例えば、集電基材２０１の表面にＣｒ拡散防止層２０２ａを作製し、そのＣｒ拡散防止層２０２ａの表面上に、Ｚｎを含むスラリーをスプレー法や浸漬塗布法により塗布することで、導電層２０３を形成すればよい。
【００７２】
図８は本発明の燃料電池セルの斜視図であり、図９は燃料電池セルを集電部材により電気的に接続してなるセルスタックを、図１の集電部材のＢ−Ｂ線断面に平行な断面の図である。本発明によるセルスタックは、図９に示すように、燃料電池用集電部材２０が、図８に示す中空平板形の燃料電池セル１間に配置されて複数の燃料電池セル１を電気的に接続する構成を有する。
【００７３】
燃料電池セル１は、図８に示すように、平板状の支持基板１０と、平板状の支持基板１０の周囲に設けられた多孔質の燃料極層２、緻密な固体電解質層３、多孔質の酸素極層４、緻密なインターコネクタ５、及び酸素極材料層１４とを備え、支持基板１０は、さらに内部に、燃料電池セル１の積層方向に交わる方向（セル長さ方向）に伸びた複数の燃料ガス通路１６を有するように構成される。
【００７４】
支持基板１０は、例えば、多孔質かつ導電性の材料からなり、図８に示すように横断面が平坦部と平坦部の両端の弧状部とからなっている。平坦部の対向する面の一方とその両端の弧状部を覆うように多孔質の燃料極層２が設けられており、この燃料極層２を覆うように、緻密質な固体電解質層３が積層されており、さらに、この固体電解質層３の上には、燃料極層２に対向するように、多孔質の導電性セラミックからなる酸素極層４が積層されている。また、支持基板１０の電極層２、４が設けられた面に対向する面には、緻密なインターコネクタ５が形成されている。このインターコネクタ５の表面には、酸素極材料からなる酸素極材料層１４が形成されている。ここで、酸素極材料は、例えばペロブスカイト構造のＬａＦｅＯ３系やＬａＭｎＯ３系等（例えば、Ｌａ（Ｆｅ，Ｍｎ）Ｏ３（Ｌａ，Ｓｒ）（Ｃｏ，Ｆｅ）Ｏ３等）の酸化物（導電性セラミックス）からなる。ただし、この酸素極材料層１４については、必ずしも形成する必要はない。図８に示すように、燃料極層２及び固体電解質層３は、インターコネクタ５の両サイドまで延び、支持基板１０の表面が外部に露出しないように構成されている。
【００７５】
このような構造の燃料電池セル１は、燃料極層２の酸素極層４と対面している部分が燃料極として作動して発電する。即ち、酸素極層４の外側に空気等の酸素含有ガスを流し、且つ支持基板１０内のガス通路１６に燃料ガス（水素）を流し、所定の作動温度まで加熱することにより、酸素極層４で下記の式（１）の電極反応が生じ、また燃料極層２の燃料極となる部分では例えば下記の式（２）の電極反応が生じることによって発電する。
【００７６】
酸素極：  １／２Ｏ２＋２ｅ−  →  Ｏ２−  （固体電解質）        （１）
燃料極：  Ｏ２−  （固体電解質）＋  Ｈ２  →  Ｈ２Ｏ＋２ｅ−    （２）
かかる電極反応によって発生した電流は、支持基板１０に取り付けられているインターコネクタ５を介して集電される。
【００７７】
このような複数の燃料電池セルの間には、図９に示すように、集電部材２０が介装されて電気的に接続され、これによりセルスタックが構成されている。即ち、集電部材２０が、一方の燃料電池セル１の酸素極層４に多孔質の導電性セラミック等の導電性接着材２５により接合されると共に、隣設する他方の燃料電池セル１の酸素極材料層１４に導電性接着材２５により接合され、これにより、複数の燃料電池セル１が電気的に直列に接続され、セルスタックが構成されている。
【００７８】
セルスタックの製造は、燃料電池セル１と集電部材２０を交互に積層することによって行われる。
【００７９】
初めに、導電性接着材２５をスクリーン印刷法により燃料電池セル１の電極部（酸素極層４、酸素極材料層１４）に塗布する。次に燃料電池セル１の電極部に燃料電池用集電部材２０を載置し、さらにその上に次の燃料電池セル１を載置する。これを必要数繰り返して、燃料電池セル１と燃料電池用集電部材１０の積層体を作製する。
【００８０】
次に、該積層体を９００℃〜１１００℃の温度に加熱して、導電性接着材２５を燃料電池セル１の電極部と集電基材２０１に焼き付け、セルスタックを作製する。
【００８１】
なお、導電性接着材２５としては、通常、酸素極材料、又は酸素極材料とＣｒ拡散防止層２０２ａの材料を含有する材料が用いられる。尚、酸素極材料層１４を形成しない場合にはインターコネクタに接合される。
【００８２】
ここで燃料電池用集電部材２０表面のＣｒ拡散防止層の表面には、外面に凹凸を有する酸化物からなる表面凹凸層２０２ｂが形成されていることから、酸素極材料を含有する導電性接着材２５が表面凹凸層２０２ｂの凹凸に入り込んで接合され、また酸素極層４の凹凸に入り込んで接合される。したがって、導電性接着材２５と表面凹凸層２０２ｂ、酸素極層４が、アンカー効果により強固に接合されるため、集電部材２０と燃料電池セル１とを強固に接合でき、集電部材２０と燃料電池セル１との剥離をより有効に防止することができる。
【００８３】
ここで図８において、燃料電池セル１は中空平板型の燃料電池セル１を示したが、例えば円筒形等の燃料電池セルを用いることもできる。ただし、本発明においては、燃料電池セル１と燃料電池用集電部材２０との剥離を防止するため、両者を面と面とで接合することが好ましい。なお、面と面とで接合するとは、燃料電池セル１と燃料電池用集電部材２０との対向する面同士が、導電性接着材等により接合される状態を意味する。これにより、燃料電池セル１と燃料電池用集電部材２０とが、十分な接合面積にて接合されることとなる
したがって、燃料電池セル１としては、中空平板型の燃料電池セルを用いることが好ましい。これにより、燃料電池セル１と板状の燃料電池用集電部材２０とを強固に接合することができ、これら両者の剥離を有効に防止することができる。
【００８４】
ここで、各部材の熱膨張率について説明すると、７５０℃において、燃料電池セルの酸素極材料として一般に用いられるＬａＦｅＯ３系の熱膨張率は１５〜１７×１０−６／℃、ＬａＭｎＯ３系は１０〜１１×１０−６／℃であり、インターコネクタとして用いられるＬａＣｒＯ３系は１４×１０−６／℃程度であり、集電部材２０については、集電基材２０１は１１×１０−６／℃程度、Ｚｎ−Ｍｎ系スピネルからなるＣｒ拡散防止層２０２ａ、Ｃｒ拡散防止層２０２ａの表層に形成されるＺｎＯ中にＦｅ又はＡｌを含有する導電層、表面凹凸層は６〜８×１０−６／℃である。
【００８５】
従って、燃料電池セル１と集電部材２０を接合した場合には、その界面に熱膨張差に基づき多少の応力が発生するが、表面凹凸層２０２ｂが、導電性セラミック等からなる接着材と強固に接合されていることから、集電部材２０と燃料電池セルの接合を強固にすることができ、これらの剥離を防止することができる。
【００８６】
また、燃料電池セルが集電部材２０を介して接合されてなるセルスタックは、図示しないが燃料ガスが供給される収納容器に配置され、収納容器に供給された燃料ガスが燃料電池セル１のガス通路１６内を通過していくことになる。
【００８７】
燃料電池は、上記のセルスタックを収納容器に収容し、この収納容器に、都市ガス等の燃料ガスを供給する燃料ガス導入管及び空気を供給するための空気導入管を配設することにより構成される。
【実施例】
【００８８】
初めに、平均粒径１．０μｍのＺｎＯ粉末に平均粒径１．５μｍのＦｅ２Ｏ３粉末をＦｅ換算で２ｍｏｌ％、溶剤、結合バインダー、及び分散剤をこの順に１００：７２：１５：２の重量割合で調合し、ボールミルで約２４時間混練して、スラリーを作製した。
【００８９】
このようにして作製したスラリーを、スプレーノズルに供給し、ＺｎＯ等の粉末が凝集した５〜５０μｍ程度の微細な液滴となるようスプレー圧力を調整し、Ｍｎを含有する集電基材の表面に噴霧した。この際、Ｃｒ拡散防止層は０．５ＭＰaにて、表面凹凸層は０．１ＭＰａとなるよう圧力を調整して作製した。
【００９０】
その際、集電基材およびノズルを適度に搖動させ、所定の時間スプレーし、集電部材の表面に均一に塗膜を形成した。
【００９１】
スラリーを塗布した後、１００℃で１時間乾燥し、続いて温度１０００℃で２時間、炉内で焼付を行い、Ｃｒ拡散防止層２０２ａおよび表面凹凸層２０２ｂを形成した。上記処理を施した集電部材の断面ＳＥＭ（走査型電子顕微鏡）写真を図１０に示す。なお、右下に示すバーは１０μｍを示しており、該写真は（ａ）、（ｂ）ともに倍率を１，０００倍として撮影したものである。
【００９２】
（ａ）は、上記方法にて作製した集電部材の断面写真であり、集電基材２０１の表面に、酸化物からなる緻密なＣｒ拡散防止層２０２ａが被覆されており、その表面に、外面に凹凸を有する酸化物からなる表面凹凸層２０２ｂが形成されている。
【００９３】
したがって、表面凹凸層２０２ｂは外面が凹凸となっていることから、導電性セラミックからなる導電性接着材（例えば、（Ｌａ，Ｓｒ）（Ｃｏ，Ｆｅ）Ｏ３等）がこの凹凸に入り込んで接合される。したがって、導電性接着材と表面凹凸層２０２ｂが、アンカー効果により強固に接合できることが明らかとなった。
【００９４】
（ｂ）は、上記方法にて作製した集電部材の表面に、導電性セラミックからなる接着材２５を印刷し、温度１０００℃で２時間、炉内で焼付を行った断面写真である。この断面写真より、導電性接着材２５と表面凹凸層２０２ｂが、アンカー効果により強固に接合できることが明らかである。
【００９５】
したがって、本発明の集電部材は、燃料電池セルとの接合を強固にすることができ、両者の剥離を防止することができる。
【００９６】
また、導電性セラミックからなる接着材２５中に、ＥＰＭＡ装置にて確認し、Ｃｒが拡散していないことから、Ｃｒ拡散防止層２０２ａが、集電基材２０１を被覆しており、Ｃｒ拡散を有効に防止していることが明らかとなった。
【００９７】
したがって、本発明の燃料電池用集電部材は、集電金属燃料電池セルと強固に接合でき、燃料電池用集電部材と燃料電池セルとの剥離をより有効に防止することができることが明らかとなった。
【図面の簡単な説明】
【００９８】
【図１】本発明の燃料電池用集電部材の一例を示す斜視図である。
【図２】図１に示すＡ−Ａ線に沿った燃料電池用集電部材の断面図である。
【図３】図１に示すＢ−Ｂ線に沿った燃料電池用集電部材の断面図である。
【図４】本発明の燃料電池用集電部材の他の実施の形態を示すものであり、図１に示すＡ−Ａ線に沿った断面図である。
【図５】本発明の燃料電池用集電部材の他の実施の形態を示すものであり、図１に示すＢ−Ｂ線に沿った断面図である。
【図６】図２の燃料電池用集電部材を模式的にあらわした断面図である。
【図７】表面凹凸層とＣｒ拡散防止層の間に導電層を形成した集電部材を模式的に表した断面図である。
【図８】燃料電池セルの断面斜視図である。
【図９】本発明の燃料電池セルスタックの縦断面図である。
【図１０】（ａ）は、集電基材の表面にＣｒ拡散防止層および表面凹凸層を設けた燃料電池用集電部材の断面ＳＥＭ写真であり、（ｂ）は（ａ）の表面凹凸層の上面に導電性セラミックからなる導電性接着材を接着した断面ＳＥＭ写真である。
【符号の説明】
【００９９】
１  燃料電池セル
２０  集電部材
２５  導電性接着材
２０１  集電基材
２０２  表面層
２０２ａ  Ｃｒ拡散防止層
２０２ｂ  表面凹凸層
２０３  導電層
【図１】
2008034203.tif 000003
【図２】
2008034203.tif 000004
【図３】
2008034203.tif 000005
【図４】
2008034203.tif 000006
【図５】
2008034203.tif 000007
【図６】
2008034203.tif 000008
【図７】
2008034203.tif 000009
【図８】
2008034203.tif 000010
【図９】
2008034203.tif 000011
【図１０】
2008034203.tif 000012